(57)【要約】  透明材料で形成された基材フィルムの少なくとも一方の面に、熱可塑性エラストマー、平均粒径１〜１００μｍの微粒子及びビニル系化合物を含む重合性組成物の硬化物でハードコート層を形成する。このハードコート層は、ディスプレイの最表面に配設される。前記熱可塑性エラストマーは、熱可塑性ポリウレタンエラストマーであってもよい。前記ハードコート層の表面において、高さ０．７５μｍ以上の凸部の個数は３〜４５個／ｍｍ２程度であってもよい。前記微粒子は平均粒径が１〜８μｍの略真球状粒子であってもよい。前記微粒子は有機微粒子であってもよい。前記ビニル系化合物は、多官能（メタ）アクリレート及び／又はウレタン（メタ）アクリレートであってもよい。本発明の透明積層フィルムは、高い硬度を有するとともに、指の引っ掛かりがなく、マルチクリックやフリックを円滑にできる。【特許請求の範囲】
【請求項１】
透明材料で形成された基材フィルムと、この基材フィルムの少なくとも一方の面に積層され、かつディスプレイの最表面に配設するためのハードコート層とを含む透明積層フィルムであって、前記ハードコート層が、熱可塑性エラストマー、平均粒径１〜１００μｍの微粒子及びビニル系化合物を含む重合性組成物の硬化物で形成されている透明積層フィルム。
【請求項２】
熱可塑性エラストマーが、熱可塑性ポリウレタンエラストマーである請求項１記載の透明積層フィルム。
【請求項３】
ハードコート層の表面において、高さ０．７５μｍ以上の凸部の個数が３〜５０個／ｍｍ２である請求項１又は２記載の透明積層フィルム。
【請求項４】
ハードコート層の表面において、高さ０．３μｍ以上の凸部の個数が５０〜２５０個／ｍｍ２である請求項１〜３のいずれかに記載の透明積層フィルム。
【請求項５】
微粒子が、平均粒径が１〜８μｍの略真球状粒子である請求項１〜４のいずれかに記載の透明積層フィルム。
【請求項６】
微粒子が有機粒子である請求項１〜５のいずれかに記載の透明積層フィルム。
【請求項７】
ビニル系化合物が、多官能（メタ）アクリレート及び／又はウレタン（メタ）アクリレートである請求項１〜６のいずれかに記載の透明積層フィルム。
【請求項８】
ビニル系化合物が４〜８官能（メタ）アクリレートであり、かつハードコート層の表面において、微粒子が突出していない領域における微小硬度が５０〜３００Ｎ／ｍｍ２である請求項１〜７のいずれかに記載の透明積層フィルム。
【請求項９】
微粒子が、１ＭＰａ以下の１０％圧縮強度及び５０％以上の変形回復率を有する架橋ポリウレタン粒子であり、かつビニル系化合物が、重量平均分子量５００以上の脂肪族ウレタン（メタ）アクリレートである請求項１〜８のいずれかに記載の透明積層フィルム。
【請求項１０】
ビニル系化合物と熱可塑性エラストマーとの割合（重量比）が、前者／後者＝１／９０〜７０／３０である請求項１〜９のいずれかに記載の透明積層フィルム。
【請求項１１】
微粒子の割合が、熱可塑性エラストマー及びビニル系化合物の合計１００重量部に対して０．５〜１５０重量部である請求項１〜１０のいずれかに記載の透明積層フィルム。
【請求項１２】
透明材料がポリエステル系樹脂である請求項１〜１１のいずれかに記載の透明積層フィルム。
【請求項１３】
ポリエステル系樹脂がポリアルキレンアリレート系樹脂である請求項１２記載の透明積層フィルム。
【請求項１４】
全光線透過率が８０％以上であり、かつヘーズが８０％以下である請求項１〜１３のいずれかに記載の透明積層フィルム。
【請求項１５】
全光線透過率が９０％以上であり、かつヘーズが３０％以下である請求項１〜１４のいずれかに記載の透明積層フィルム。
【請求項１６】
請求項１〜１５のいずれかに記載の透明積層フィルムをタッチパネルのディスプレイに使用する方法。
【請求項１７】
請求項１〜１５のいずれかに記載の透明積層フィルムを備えたタッチパネル。
【発明の詳細な説明】
【技術分野】
【０００１】
本発明は、タッチパネルなどのディスプレイに利用され、表面の触感が改質されたディスプレイ用透明積層フィルム及びその使用方法並びにタッチパネルに関する。
【背景技術】
【０００２】
近年、マンマシンインターフェースとしての電子ディスプレイの進歩に伴い、対話型の入力システムが普及し、なかでもタッチパネル（座標入力装置）をディスプレイと一体化した装置がＡＴＭ（現金自動受払機）、商品管理、アウトワーカー（外交、セールス）、案内表示、娯楽機器などで広く使用されている。液晶ディスプレイなどの軽量・薄型ディスプレイでは、キーボードレスにでき、その特長が生きることから、モバイル機器にもタッチパネルが使用されるケースが増えている。タッチパネルは、指やペンなどの入力手段によって所定位置を押圧することにより、コンピューターなどに所定の情報等を入力する装置であり、位置検出の方法により、光学方式、超音波方式、静電容量方式、抵抗膜方式などに分類できる。これらの方式のうち、静電容量方式は、静電容量の変化を利用し、位置の検出を行う方式であるが、近年、機能性に優れる点から、ＩＴＯグリッド方式を採用する投影型静電容量方式タッチパネルが、スマートフォンや電子ペーパーなどのモバイル機器で採用されて脚光を浴びている。【０００３】
このようなタッチパネルでは、入力手段で所定位置を押圧する際、外光の映り込みや、空気層との界面で反射光が生じたり、押圧によるニュートンリングが発生し、視認性が低下し易い。また、通常、タッチパネルのディスプレイは透明導電層を備えているが、透明導電層同士の接触・非接触が繰り返し行われることなどにより、スティッキングが発生し易い。そのため、基材表面に、外光の反射防止のための無機蒸着層を形成して反射防止をする方法、シリカなどの微粒子を含有したハードコート層を設けてマットコーティングを施す方法、粗面化したフィルム上に透明導電性層を設ける方法などが提案されている。【０００４】
表面にインラインコーティングやエンボス法などにより凹凸構造を形成する方法として、特開平６−３２２１６４号公報（特許文献１）には、透明プラスチックフィルムの片面の表面粗さが、三次元中心線平均粗さ（ＳＲａ）で０．０５μｍ以下であり、この片面に透明導電性薄膜が形成されている微細回路加工用透明導電性フィルムが開示され、特開２００３−４５２３４号公報（特許文献２）には、ヘーズが８以下であり、透明プラスチックフィルムの少なくともいずれかの面に、最大高さ（Ｒｍａｘ）が０．５〜２．０μｍである微細凹凸を有しており、前記透明プラスチックフィルムのいずれかの面に透明導電性層が積層された透明導電性フィルムが開示されている。【０００５】
ハードコート層に微粒子を含有させる方法として、特開２００２−３６４５２号公報（特許文献３）には、基材フィルム上に、（Ａ）電離放射線照射による硬化樹脂と、その１００重量部当たり、（Ｂ）平均粒径０．５〜５μｍのシリカ粒子２〜２５重量部及び（Ｃ）平均粒径１〜６０ｎｍの金属酸化物微粒子１０〜２００重量部とを含むハードコート層を有し、かつヘーズ値が３％以上である高精細防眩性ハードコートフィルムが開示され、特開２００８−１１０５５０号公報（特許文献４）には、透明基材フィルムの少なくとも一方の面に、防眩性ハードコート層を有し、かつ前記防眩性ハードコート層が、（Ａ）活性エネルギー線硬化型化合物の硬化物と、その１００質量部当たり、（Ｂ）比重２.８以上のガラス粒子１〜２５質量部を含むことを特徴とする防眩性ハードコートフィルムが開示されている。【０００６】
しかし、これらのフィルムでは、滑り性や防眩性などの光学特性は改善されるものの、指でタッチする際の触感を向上することは考慮されておらず、人が快適と感じる触感は得られなかった。【０００７】
特に、近年は、次のような事情により、タッチパネルのディスプレイに優れた触感が要求される。すなわち、投影型静電容量方式タッチパネルなどのタッチパネルでは、２本の指でディスプレイ表面を拡大又は縮小する操作（マルチクリックと称される操作）や、ディスプレイ表面を指でなぞって表示される電子情報の頁を開く操作（フリックと称される操作）が行われている。一方、従来より、タッチパネルでは、ペンタッチなどの操作によるディスプレイ表面の傷つき防止のためハードコート層が最表層（視認側）に形成されたハードコートフィルムが使用されている。しかし、マルチクリックやフリックなどの操作が普及するにつれて、従来のハードコート層ではマルチクリックにおける触感が悪く、引っ掛かりが発生するため、マルチクリックやフリックの操作が困難である。【０００８】
指でのタッチ感が優れたタッチパネル用の透明導電性積層フィルムとして、特開２０１０−１５３２９８号公報（特許文献５）には、ポリエステルフィルムからなる基材の片方の面にハードコート層が積層され、他方の面に金属酸化物からなる透明導電層が積層された積層フィルムであって、ハードコート層の領域表面平均粗さが０．０８〜０．３０μｍ、ＫＥＳ表面摩擦特性値の平均摩擦係数ＭＩＵが０．１３〜０．１７、摩擦係数の変動ＭＭＤが０．００６〜０．０１５であるタッチパネル用積層フィルムが開示されている。この文献には、アクリル系ハードコート液に、平均粒子径２〜７μｍの無機又は有機粒子を含有させたハードコート液が開示されている。さらに、前記無機又は有機粒子の割合が硬化樹脂１００重量部に対して０．５〜２０重量部であること、前記無機又は有機粒子としては、透明性の点から、細孔容積１．７ｍｌ／ｇ以上の多孔質シリカ系微粒子が好ましいことが記載されている。【０００９】
しかし、この積層フィルムでも、ハードコート層は、微粒子と架橋性ポリマーとで形成されているため、触感はある程度改良されるものの、マルチクリックやフリックに対応できる触感は得られない。特に、ハードコート機能を保持した状態で、透明性を保持しつつ、指の引っ掛かりがなく、触感に優れたフィルムの調製は困難であった。
【先行技術文献】
【特許文献】
【００１０】
【特許文献１】特開平６−３２２１６４号公報（請求項１、段落［０００８］）
【特許文献２】特開２００３−４５２３４号公報（請求項１、段落［００１３］）
【特許文献３】特開２００２−３６４５２号公報（請求項１、段落［０００９］）
【特許文献４】特開２００８−１１０５５０号公報（請求項１）
【特許文献５】特開２０１０−１５３２９８号公報（請求項１、段落［０００４］［００１３］［００１７］）
【発明の概要】
【発明が解決しようとする課題】
【００１１】
従って、本発明の目的は、高い硬度を有するとともに、指の引っ掛かりがなく、マルチクリックやフリックを円滑にできるディスプレイ用透明積層フィルム及びその使用方法並びに前記フィルムを備えたタッチパネルを提供することにある。【００１２】
本発明の他の目的は、透明性が高く、ザラツキがなく、触り心地の良い触感を実現できるディスプレイ用透明積層フィルム及びその使用方法並びに前記フィルムを備えたタッチパネルを提供することにある。【００１３】
本発明の更に他の目的は、ハードコート機能を保持するとともに、しっとりしたソフトタッチ感を実現できるディスプレイ用透明積層フィルム及びその使用方法並びに前記フィルムを備えたタッチパネルを提供することにある。
【課題を解決するための手段】
【００１４】
本発明者らは、前記課題を達成するため鋭意検討した結果、透明基材フィルムの上に、平均粒径１〜１００μｍの微粒子、熱可塑性エラストマー及びビニル系化合物を含む重合性組成物の硬化物でハードコート層を形成することにより、高い硬度を有するとともに、指の引っ掛かりがなく、タッチパネルのディスプレイに利用すると、マルチクリックやフリックを円滑にできることを見出し、本発明を完成した。【００１５】
すなわち、本発明の透明積層フィルムは、透明材料で形成された基材フィルムと、この基材フィルムの少なくとも一方の面に積層され、かつディスプレイの最表面に配設するためのハードコート層とを含む透明積層フィルムであって、前記ハードコート層が、熱可塑性エラストマー、平均粒径１〜１００μｍの微粒子及びビニル系化合物を含む重合性組成物の硬化物で形成されている。前記熱可塑性エラストマーは、熱可塑性ポリウレタンエラストマーであってもよい。前記ハードコート層の表面において、高さ０．７５μｍ以上の凸部の個数は３〜５０個／ｍｍ２程度であってもよく、高さ０．３μｍ以上の凸部の個数は５０〜２５０個／ｍｍ２程度であってもよい。前記微粒子は、平均粒径が１〜８μｍの略真球状粒子であってもよい。前記微粒子は有機粒子であってもよい。前記ビニル系化合物は、多官能（メタ）アクリレート及び／又はウレタン（メタ）アクリレートであってもよい。本発明の透明積層フィルムにおいて、ビニル系化合物が４〜８官能（メタ）アクリレートであり、かつハードコート層の表面において、微粒子が突出していない領域における微小硬度は５０〜３００Ｎ／ｍｍ２程度であってもよい。本発明の透明積層フィルムにおいて、前記微粒子が、１ＭＰａ以下の１０％圧縮強度及び５０％以上の変形回復率を有する架橋ポリウレタン粒子であり、かつビニル系化合物が、重量平均分子量５００以上の脂肪族ウレタン（メタ）アクリレートであってもよい。前記重合性組成物において、ビニル系化合物と熱可塑性エラストマーとの割合（重量比）は、前者／後者＝１／９０〜７０／３０程度であってもよい。前記微粒子の割合は、熱可塑性エラストマー及びビニル系化合物の合計１００重量部に対して０．５〜１５０重量部程度であってもよい。前記透明材料はポリエステル系樹脂（特にポリエチレンテレフタレート系樹脂やポリエチレンナフタレート系樹脂などのポリアルキレンアリレート系樹脂）であってもよい。本発明の透明積層フィルムは、全光線透過率が８０％以上（特に９０％以上）であり、かつヘーズが８０％以下（特に３０％以下）であってもよい。【００１６】
本発明には、前記透明積層フィルムをタッチパネルのディスプレイに使用する方法も含まれる。さらに、本発明には、前記透明積層フィルムを備えたタッチパネルも含まれる。
【発明の効果】
【００１７】
本発明では、透明基材フィルムの上に、平均粒径１〜１００μｍの微粒子、熱可塑性エラストマー及びビニル系化合物を含む重合性組成物の硬化物でハードコート層が形成されているため、高い硬度を有するとともに、指の引っ掛かりがなく、タッチパネルのディスプレイに利用すると、マルチクリックやフリックを円滑にできる。また、透明性が高く、ザラツキがなく、触り心地の良い触感を実現できる。さらに、ハードコート機能を保持するとともに、しっとりしたソフトタッチ感も実現できる。そのため、例えば、ポリオキシメチレンなどで形成されたプラスチックペンで繰り返し入力しても、損傷を抑制できる。
【発明を実施するための形態】
【００１８】
［透明積層フィルム］
本発明の透明積層フィルムは、透明材料で形成された基材フィルムと、この基材フィルムの少なくとも一方の面に積層されたハードコート層とを含む。前記ハードコート層は、ディスプレイの最表面に配設され、優れた触感を有しているため、特に、タッチパネルのディスプレイに利用すると、マルチクリックやフリックを円滑にできる。
【００１９】
（基材フィルム）
基材フィルムは、透明材料で形成されていればよく、用途に応じて選択でき、ガラスなどの無機材料であってもよいが、強度や成形性などの点から、有機材料が汎用される。有機材料としては、例えば、セルロース誘導体、ポリエステル系樹脂、ポリアミド系樹脂、ポリカーボネート系樹脂、（メタ）アクリル系樹脂などが挙げられる。これらのうち、セルロースエステル、ポリエステル系樹脂などが汎用される。
【００２０】
セルロースエステルとしては、セルローストリアセテート（ＴＡＣ）などのセルロースアセテート、セルロースアセテートプロピオネート、セルロースアセテートブチレートなどのセルロースアセテートＣ３−４アシレートなどが挙げられる。ポリエステル系樹脂としては、ポリエチレンテレフタレート（ＰＥＴ）、ポリエチレンナフタレート（ＰＥＮ）などのポリアルキレンアリレート系樹脂などが挙げられる。
【００２１】
これらのうち、ＰＥＴやＰＥＮなどのポリＣ２−４アルキレンアリレートが好ましく、耐熱性の点から、ＰＥＮなどのポリＣ２−４アルキレンナフタレート系樹脂が特に好ましい。さらに、有機材料で形成された基材フィルムは、二軸延伸したフィルムであってもよい。
【００２２】
基材フィルムは、必要に応じて、安定化剤（酸化防止剤、紫外線吸収剤、耐光安定剤、熱安定化剤など）、結晶核剤、可塑剤、帯電防止剤などの添加剤を含んでいてもよい。これらの添加剤は、単独で又は二種以上組み合わせて使用できる。
【００２３】
基材フィルムの厚みは、用途に応じて、１０μｍ〜１ｍｍ程度の範囲から選択でき、例えば、１０〜５００μｍ、好ましくは２０〜３００μｍ、さらに好ましくは３０〜２００μｍ程度である。
【００２４】
（ハードコート層）
ハードコート層は、微粒子、熱可塑性エラストマー及びビニル系化合物を含む重合性組成物の硬化物で形成されている。本発明では、ハードコート層がこのような硬化物で形成されていることにより、指に対する触感（タッチ感）を向上できる。
【００２５】
（Ａ）熱可塑性エラストマー
本発明では、ディスプレイの表面に引っ掛かりがなく、優れた触感を付与するとともに、ビニル系化合物と組み合わせて微粒子を保持して成膜するために、熱可塑性エラストマーが用いられる。熱可塑性エラストマーとしては、スチレン系エラストマー、オレフィン系エラストマー、ポリエステル系エラストマー、ポリアミド系エラストマーなどであってもよいが、接着性や可撓性などの点から、熱可塑性ポリウレタンエラストマーが好ましい。熱可塑性ポリウレタンエラストマーは、ポリイソシアネート類と、ポリオール類と、必要に応じて鎖伸長剤（又は鎖延長剤）との反応により得ることができる。
【００２６】
ポリイソシアネート類としては、例えば、脂肪族ポリイソシアネート、脂環族ポリイソシアネート、芳香脂肪族ポリイソシアネート、芳香族ポリイソシアネート、ポリイソシアネートの誘導体などが例示できる。
【００２７】
脂肪族ポリイソシアネートとしては、例えば、テトラメチレンジイソシアネート、ヘキサメチレンジイソシアネート（ＨＤＩ）、トリメチルヘキサメチレンジイソシアネートなどのＣ２−１６アルカンジイソシアネートなどが挙げられる。脂環族ポリイソシアネートとしては、例えば、１，４−シクロヘキサンジイソシアネート、イソホロンジイソシアネート（ＩＰＤＩ）、４，４’−メチレンビス（シクロヘキシルイソシアネート）、水添キシリレンジイソシアネート、ノルボルナンジイソシアネートなどが挙げられる。芳香脂肪族ポリイソシアネートとしては、例えば、キシリレンジイソシアネート（ＸＤＩ）、テトラメチルキシリレンジイソシアネートなどが挙げられる。芳香族ポリイソシアネートとしては、例えば、フェニレンジイソシアネート、１，５−ナフチレンジイソシアネート（ＮＤＩ）、ジフェニルメタンジイソシアネート（ＭＤＩ）、トリレンジイソシアネート（ＴＤＩ）、４，４’−トルイジンジイソシアネート、４，４’−ジフェニルエーテルジイソシアネートなどが挙げられる。ポリイソシアネートの誘導体としては、例えば、ダイマーやトリマーなどの多量体、ビウレット、アロファネート、カルボジイミド、ウレットジオンなどが挙げられる。これらのポリイソシアネートは、単独で又は二種以上組み合わせて使用できる。
【００２８】
これらのポリイソシアネートのうち、耐熱性や耐久性などの点から、無黄変タイプのジイソシアネート又はその誘導体、例えば、ＨＤＩなどの脂肪族ジイソシアネート、ＩＰＤＩ、水添ＸＤＩなどの脂環族ジイソシアネートなどの無黄変性ジイソシアネート又はその誘導体、特に、脂肪族ジイソシアネートのトリマー（三量体、イソシアヌレート環を有するトリマーなど）が好ましい。これらポリイソシアネートは、単独で又は二種以上組み合わせて使用してもよい。
【００２９】
前記ポリオール類としては、通常、ポリマーポリオール類が使用される。前記ポリマーポリオール類には、ポリエステルポリオール、ポリエーテルポリオール、ポリエーテルエステルポリオール、ポリカーボネートポリオールなどのポリマーポリオールなどが含まれる。
【００３０】
前記ポリエステルポリオールは、例えば、ポリカルボン酸（又はその無水物）とポリオールとの反応生成物、開始剤に対してラクトン類を開環付加重合させた反応生成物であってもよい。
【００３１】
ポリカルボン酸としては、ジカルボン酸類［例えば、芳香族ジカルボン酸又はその無水物（テレフタル酸、イソフタル酸、無水フタル酸など）、脂環族ジカルボン酸又はその無水物（テトラヒドロ無水フタル酸、無水ヘット酸など）、脂肪族ジカルボン酸又はその無水物（（無水）コハク酸、アジピン酸、セバシン酸などのＣ４−２０アルカンジカルボン酸など）など］、又はこれらのカルボン酸類のアルキルエステルなどが例示できる。これらのポリカルボン酸のうち、脂肪族ジカルボン酸又はその無水物（アジピン酸、アゼライン酸、セバシン酸などのＣ６−２０アルカンジカルボン酸など）が好ましい。これらのポリカルボン酸は、単独で又は二種以上組み合わせて使用できる。
【００３２】
ポリオールとしては、例えば、脂肪族ジオール［アルカンジオール（エチレングリコール、プロピレングリコール、トリメチレングリコール、１，４−ブタンジオール、１，５−ペンタンジオール、ネオペンチルグリコール、１，６−ヘキサンジオールなどのＣ２−２２アルカンジオール）など］、脂環族ジオール（１，４−シクロヘキサンジオール、１，４−シクロヘキサンジメタノールなどのシクロアルカンジオール類、水添ビスフェノールＡなどの水添ビスフェノール類、又はこれらのＣ２−４アルキレンオキサイド付加体など）、芳香族ジオール（キシリレングリコールなどの芳香脂肪族ジオール、ビスフェノールＡ、ビスフェノールＳ、ビスフェノールＦなどのビスフェノール類、又はこれらのＣ２−４アルキレンオキサイド付加体など）などのジオール類などが挙げられる。これらのポリオールは、単独で又は二種以上組み合わせて使用できる。これらのポリオールのうち、安定性などの点から、脂肪族ジオール、脂環族ジオールが好ましい。
【００３３】
ラクトン類としては、例えば、ブチロラクトン、バレロラクトン、カプロラクトン、エナントラクトンなどのＣ３−１０ラクトンなどが挙げられる。これらのラクトン類は、単独で又は二種以上組み合わせて使用できる。これらのラクトン類のうち、バレロラクトンやカプロラクトンなどのＣ４−８ラクトンが好ましい。
【００３４】
ラクトン類に対する開始剤としては、例えば、水、オキシラン化合物の単独又は共重合体（例えば、ポリエチレングリコール、ポリテトラメチレンエーテルグリコールなど）、低分子量ポリオール（エチレングリコールなどのアルカンジオール、トリメチロールプロパン、グリセリン、ペンタエリスリトール、ビスフェノールＡなど）、アミノ基を有する化合物（例えば、エチレンジアミン、ヘキサメチレンジアミン、ヒドラジン、キシリレンジアミン、イソホロンジアミンなどのジアミン化合物など）などが挙げられる。これらの開始剤は、単独で又は二種以上組み合わせて使用できる。
【００３５】
前記ポリエーテルポリオールとしては、例えば、前記オキシラン化合物の開環重合体又は共重合体［例えば、ポリエチレングリコール、ポリプロピレングリコール、ポリトリメチレンエーテルグリコール、ポリテトラメチレンエーテルグリコールなどのポリ（Ｃ２−４アルキレングリコール）］、ビスフェノールＡ又は水添ビスフェノールＡのアルキレンオキシド付加体などが挙げられる。これらのポリエーテルポリオールは、単独で又は二種以上組み合わせて使用できる。
【００３６】
前記ポリエーテルエステルポリオールとしては、例えば、前記ジカルボン酸（脂環族ジカルボン酸、脂肪族ジカルボン酸など）又はこれらのジアルキルエステルと、前記ポリエーテルポリオールとの重合物であるポリエーテルエステルポリオールなどが挙げられる。
【００３７】
前記ポリカーボネートポリオールとしては、例えば、グリコール（エチレングリコール、１，４−ブタンジオールなどのアルカンジオール；ジエチレングリコールなどの（ポリ）オキシアルキレングリコール；１，４−シクロヘキサンジオール、１，４−シクロヘキサンジメタノール、水添ビスフェノールＡなどの脂環族ジオール；ビスフェノールＡなどのビスフェノール類、ビスフェノール類のアルキレンオキサイド付加体などの芳香族ジオールから選択された一種又は二種以上のグリコール）とカーボネート（ジメチルカーボネート、エチレンカーボネート、ジフェニルカーボネートなど）又はホスゲンなどとの重合体などが挙げられる。
【００３８】
これらのポリマーポリオールのうち、ポリエステルポリオール、ポリエーテルポリオール、ポリカーボネートポリオールが汎用され、耐久性に優れ、柔軟性を有する点から、ポリエステルポリオール、ポリエーテルポリオールが特に好ましい。
【００３９】
鎖伸長剤としては、前記ポリエステルポリオールの原料である短鎖ジオール（前記脂肪族ジオール、前記脂環族ジオールなど）、アルカノールアミン類（ジエタノールアミンなど）、ジアミン類［脂肪族ジアミン類（例えば、エチレンジアミン、プロピレンジアミン、テトラメチレンジアミン、ヘキサメチレンジアミンなどのＣ２−８アルカンジアミンなど）、脂環族ジアミン類（例えば、１，４−シクロヘキシレンジアミン、３−アミノメチル−３，５，５−トリメチルシクロヘキシルアミン、イソホロンジアミン、４，４′−ジシクロヘキシルメタンジアミン、１，３−ビス（アミノメチル）シクロヘキサン、ノルボルナンジアミンなど）、芳香族ジアミン類（例えば、フェニレンジアミンなど）、芳香脂肪族ジアミン類（例えば、ｍ−キシリレンジアミンなど）など］などが挙げられる。これらの鎖伸長剤のうち、ジオール類（エチレングリコール、１，４−ブタンジオールなどのアルカンジオールなど）、ジアミン類（テトラメチレンジアミン、ヘキサメチレンジアミンなど）などが汎用される。これらの鎖伸長剤は、単独で又は二種以上組み合わせて使用できる。
【００４０】
ポリオール類及び鎖伸長剤も、安定性などの点から、非芳香族化合物（例えば、脂肪族又は脂環族化合物など）であるのが好ましい。
【００４１】
前記成分を用いて得られるポリウレタンエラストマーのうち、ポリウレタンエラストマーは、通常、短鎖ジオール類とジイソシアネート類とのポリウレタンを含むハードセグメント（ハードブロック）と、ポリマージオール（ポリエステルジオール、ポリエーテルジオール、ポリカーボネートジオールなど）とジイソシアネート類とのポリウレタンを含むソフトセグメント（ソフトブロック）とで構成されている。ポリウレタンエラストマーは、通常、ソフトセグメントを構成するポリマージオールの種類に応じて、ポリエステル型ポリウレタンエラストマー、ポリエーテル型ポリウレタンエラストマー、ポリカーボネート型ポリウレタンエラストマーなどに分類される。
【００４２】
これらの熱可塑性ポリウレタンエラストマーのうち、前述のように、ポリエステル型ポリウレタンエラストマー、ポリエーテル型ポリウレタンエラストマー、ポリカーボネート型ポリウレタンエラストマーが汎用され、柔軟性や安定性などの点から、ポリエステル型ポリウレタンエラストマーやポリエーテル型ポリウレタン系エラストマー（特に、無黄変性ジイソシアネートを用いたポリエステル型ポリウレタン系エラストマー）が好ましい。
【００４３】
熱可塑性ポリウレタンエラストマーはシリコーン成分で変性されていてもよい。シリコーン成分は、エラストマー中に含有されていてもよく、共重合体として組み込まれていてもよい。シリコーン成分は、通常、オルガノシロキサン単位［−Ｓｉ（−Ｒ）２−Ｏ−］（基Ｒは置換基を示す）で形成されており、基Ｒの置換基としては、アルキル基（メチル基など）、アリール基（フェニル基など）、シクロアルキル基などが挙げられる。シリコーン成分の割合は、シリコーン変性ポリウレタンエラストマー全体に対して６０重量％以下程度であり、例えば、０．１〜５０重量％、好ましくは１〜４０重量％、さらに好ましくは２〜３０重量％（特に３〜２０重量％）程度である。
【００４４】
熱可塑性ポリウレタンエラストマーの数平均分子量は、例えば、１０,０００〜５００,０００、好ましくは２０,０００〜３００,０００、さらに好ましくは３０,０００〜１００,０００程度であってもよい。
【００４５】
（Ｂ）微粒子
微粒子の形状としては、球状、楕円体状、多角体形（多角錘状、正方体状、直方体状など）、板状、棒状、不定形状などが挙げられる。これらの形状のうち、指の引っ掛かりがなく、触感に優れる点から、鋭角部を有さない形状、例えば、球状又は楕円体状が好ましく、真球状又は略真球状が特に好ましい。
【００４６】
微粒子の平均粒径は、例えば、１〜１００μｍ（特に３〜１０μｍ）程度の範囲から選択できるが、ざらつきや引っ掛かりを抑制できる点から、例えば、１〜８μｍ、好ましくは２〜７μｍ、さらに好ましくは３〜６．５μｍ（特に４〜６μｍ）程度であってもよい。平均粒径が大きすぎると、強度などの機械的特性が低下し、引っ掛かりが大きくなるとともに、小さすぎると、触感を向上できない。平均粒径は、レーザー回折を用いた方法で測定できる。
【００４７】
微粒子は、前記平均粒径を有し、ハードコート層の表面で適度な凹凸形状を形成できればよく、材質は特に限定されず、無機粒子であってもよく、有機粒子であってもよい。
【００４８】
無機粒子としては、例えば、金属単体、金属酸化物、金属硫酸塩、金属珪酸塩、金属リン酸塩、金属炭酸塩、金属水酸化物、ケイ素化合物、フッ素化合物、天然鉱物などが挙げられる。無機粒子は、カップリング剤（チタンカップリング剤、シランカップリング剤）により表面処理されていてもよい。これらの無機粒子は、単独で又は二種以上組み合わせて使用できる。これらの無機粒子のうち、透明性などの点から、酸化チタンなどの金属酸化物粒子、酸化ケイ素などのケイ素化合物粒子、フッ化マグネシウムなどのフッ素化合物粒子などが好ましく、低反射化や低ヘイズ化を実現できる点から、シリカ粒子が特に好ましい。
【００４９】
有機粒子としては、例えば、ポリアミド系樹脂、ポリアミドイミド系樹脂、ポリアセタール系樹脂などの熱可塑性樹脂、架橋ポリオレフィン系樹脂、架橋（メタ）アクリル系樹脂、架橋ポリスチレン系樹脂、架橋ポリウレタン系樹脂などの架橋熱可塑性樹脂、エポキシ樹脂などの熱硬化性樹脂で形成された粒子が挙げられる。これらの有機粒子は、単独で又は二種以上組み合わせて使用できる。これらの有機粒子のうち、ポリアミド系粒子、架橋ポリ（メタ）アクリル酸エステル系粒子、架橋ポリウレタン系粒子などが汎用される。
【００５０】
これらのうち、触感を向上できる点から、有機粒子が好ましい。有機粒子は、用途に応じて前記有機粒子の中から選択して使用できる。
【００５１】
ヘーズを抑制し、かつ指の引っ掛かりを抑制できる点から、有機粒子は、ポリアミド系粒子、架橋ポリ（メタ）アクリル酸エステル系粒子であってもよい。
【００５２】
ポリアミド系粒子を構成するポリアミドとしては、例えば、ポリアミド４６、ポリアミド６、ポリアミド６６、ポリアミド６１０、ポリアミド６１２、ポリアミド１１、ポリアミド１２などの脂肪族ポリアミド、ジカルボン酸（例えば、テレフタル酸、イソフタル酸、アジピン酸など）とジアミン（例えば、ヘキサメチレンジアミン、メタキシリレンジアミン）とから得られるポリアミドなどが挙げられる。これらのポリアミドは、ホモポリアミドに限らずコポリアミドであってもよい。
【００５３】
架橋ポリ（メタ）アクリル酸エステル系粒子を構成するポリ（メタ）アクリル酸エステルとしては、ポリ（メタ）アクリル酸エチル、ポリ（メタ）アクリル酸ブチルなどのポリ（メタ）アクリル酸Ｃ１−６アルキル（特にＣ２−６アルキル）を主成分（５０〜１００重量％、好ましくは７０〜１００重量％程度）とするポリ（メタ）アクリル酸アルキルエステル系樹脂などが挙げられる。架橋剤としては、慣用の架橋剤を利用でき、例えば、２以上のエチレン性不飽和結合を有する化合物（エチレングリコールジ（メタ）アクリレート、ポリエチレングリコールジ（メタ）アクリレートなどの（ポリ）Ｃ２−１０アルキレングリコールジ（メタ）アクリレート、トリメチロールプロパントリ（メタ）アクリレート、ジビニルベンゼンなど）などが利用できる。架橋剤の割合は、全単量体のうち０．１〜１０モル％（特に１〜１０モル％）程度であってもよい。架橋ポリアクリル酸エステル粒子を用いて、柔軟性を向上してもよい。
【００５４】
しっとり感などの触感が要求される場合、有機粒子は架橋ポリウレタン系粒子であってもよい。
【００５５】
ポリウレタンとしては、前記熱可塑性ポリウレタンエラストマーで例示されたポリエステルとポリイソシアネートとから得られるポリウレタンが使用できる。ポリウレタンとしては、熱可塑性ポリウレタンエラストマーと同様に、安定性の点から、無黄変性ジイソシアネート（脂肪族又は脂環族ジイソシアネート）を用いたポリエステル型ポリウレタン又はポリエーテル型ポリウレタンが好ましい。
【００５６】
架橋剤としては、前記熱可塑性ポリウレタンエラストマーの項で例示された鎖伸長剤の他、トリイソシアネート類（例えば、ジイソシアネートの三量体、リジンエステルトリイソシアネート、トリメチルイソシアナトシクロヘキサン、トリイソシアナトメチルベンゼン、トリフェニルメタントリイソシアネートなど）、トリオール類（グリセリン、トリメチロールエタン、トリメチロールプロパン、１，２，６−ヘキサントリオール、トリエタノールアミンなど）、テトラオール類（ペンタエリスリトール、ソルビタン又はこれらの誘導体など）などが挙げられる。これらの架橋剤は、単独で又は二種以上組み合わせて使用できる。
【００５７】
有機粒子（特に架橋ポリウレタン系粒子）は、適度な柔軟性を有していてもよく、ＪＩＳ  Ｋ７２１５に準拠した硬度（ＪＩＳ−Ａ）が５０以上であり、好ましくは５０〜１００、さらに好ましくは６０〜９０（例えば、７０〜８０）程度である。さらに、１０％圧縮強度が、例えば、１ＭＰａ以下であり、好ましくは０．３５ＭＰａ以下（例えば、０．０１〜０．３５ＭＰａ）、さらに好ましくは０．１５ＭＰａ以下（例えば、０．０１〜０．１５ＭＰａ）である。硬度及び圧縮強度が小さすぎると、引っ掛かりが発生し、大きすぎると、ソフトタッチ感が低下する。
【００５８】
有機粒子（特に架橋ポリウレタン系粒子）は、適度な変形回復性を有していてもよく、１．９６ｍＮの荷重をかけた後の回復する割合を示す変形回復率が、例えば、５０％以上であり、好ましくは８０％以上（例えば、８０〜１００％）、さらに好ましくは９０％以上（例えば、９０〜９９％）である。
【００５９】
なお、本願発明において、１０％圧縮強度及び変形回復率は、微小圧縮試験機（（株）島津製作所製「ＭＣＴ−Ｗ５００」）を用いて測定できる。
【００６０】
微粒子の割合は、熱可塑性エラストマー及びビニル系化合物の合計１００重量部に対して、例えば、０．１〜２００重量部（例えば、０．５〜１５０重量部）程度の範囲から用途やビニル化合物の種類に応じて選択できる。微粒子の割合が少なすぎると、引っ掛かりが発生し、触感を向上する効果が低く、多すぎると、機械的特性が低下し、ヘーズも上昇する。特に、微粒子（特に、ポリアミド系粒子や架橋（メタ）アクリル酸エステル系粒子）の割合は、ヘーズを抑制し、かつ指の引っ掛かりも抑制できる点から、熱可塑性エラストマー及びビニル系化合物の合計１００重量部に対して、例えば、１〜８重量部、好ましくは２〜７重量部、さらに好ましくは３〜６．５重量部（特に４〜６重量部）程度であってもよい。また、用途に応じて選択してもよく、指で入力するディスプレイでは、熱可塑性エラストマー及びビニル系化合物の合計１００重量部に対して、例えば、２〜１０重量部、好ましくは３〜８重量部、さらに好ましくは４〜６重量部程度であってもよく、プラスチックペン（例えば、ポリオキシメチレンで形成されたペン）で入力するディスプレイや高度な透明性（低ヘイズ）が要求される用途では、例えば、０．３〜３重量部、好ましくは０．５〜２重量部、さらに好ましくは０．８〜１．５重量部程度であってもよい。また、高度な透明性が要求されない用途では、微粒子（特に架橋ポリウレタン系粒子）の割合は、熱可塑性エラストマー及びビニル系化合物の合計１００重量部に対して、例えば、５０〜１５０重量部、好ましくは７０〜１４０重量部、さらに好ましくは８０〜１３０重量部（特に１００〜１２０重量部）程度であってもよい。
【００６１】
（Ｃ）ビニル系化合物
ビニル系化合物は、ハードコート性を付与し、成膜性及び膜強度を向上させるために配合される。ビニル系化合物としては、分子内に２以上（例えば、２〜８程度）の（メタ）アクリロイル基を有する（メタ）アクリレートが汎用され、例えば、２〜８官能（メタ）アクリレート、２官能以上のオリゴマー又は樹脂などが含まれる。
【００６２】
２官能（メタ）アクリレートとしては、例えば、エチレングリコールジ（メタ）アクリレート、１，４−ブタンジオールジ（メタ）アクリレートなどのアルカンジオールジ（メタ）アクリレート；グリセリンジ（メタ）アクリレートなどのアルカンポリオールジ（メタ）アクリレート；ジエチレングリコールジ（メタ）アクリレートなどのポリアルキレングリコールジ（メタ）アクリレート；ビスフェノール類のＣ２−４アルキレンオキサイド付加体のジ（メタ）アクリレート；アダマンタンジ（メタ）アクリレートなどの橋架け環式ジ（メタ）アクリレートなどが例示できる。
【００６３】
３官能以上（３〜８官能程度）の（メタ）アクリレートとしては、例えば、多価アルコールと（メタ）アクリル酸とのエステル化物、例えば、グリセリントリ（メタ）アクリレート、トリメチロールプロパントリ（メタ）アクリレート、ペンタエリスリトールトリ（メタ）アクリレート；ジトリメチロールプロパンテトラ（メタ）アクリレート、ペンタエリスリトールテトラ（メタ）アクリレート；ジペンタエリスリトールペンタ（メタ）アクリレート；ジペンタエリスリトールヘキサ（メタ）アクリレートなどが挙げられる。さらに、これらの多官能（メタ）アクリレートにおいて、多価アルコールは、アルキレンオキシド（例えば、エチレンオキシドなどのＣ２−４アルキレンオキシド）の付加体であってもよい。これらの多官能（メタ）アクリレートは、単独で又は二種以上組み合わせて使用できる。
【００６４】
２官能以上のオリゴマー又は樹脂としては、例えば、ウレタン（メタ）アクリレート、エポキシ（メタ）アクリレート、ポリエステル（メタ）アクリレート、シリコーン（メタ）アクリレートなどが挙げられる。
【００６５】
ビニル系化合物は、用途に応じて選択でき、例えば、引っ掛かりを抑制し、滑り性、ハードコート性を重視する場合には、ジペンタエリスリトールペンタ（メタ）アクリレートやジペンタエリスリトールヘキサ（メタ）アクリレートなどの３官能以上（特に４〜８官能）の（メタ）アクリレートを含むのが好ましい。
【００６６】
一方、しっとり感などの触感を付与するために、ビニル系化合物として、ウレタン（メタ）アクリレートを用いるのが好ましい。
【００６７】
ウレタン（メタ）アクリレートは、ポリイソシアネート類（又はポリイソシアネート類とポリオール類との反応により生成し、遊離のイソシアネート基を有するウレタンプレポリマー）に活性水素原子を有する（メタ）アクリレート（例えば、ヒドロキシアルキル（メタ）アクリレートなど）を反応させて得られたウレタン（メタ）アクリレートであってもよい。
【００６８】
ポリイソシアネート類及びポリオール類としては、前記熱可塑性ポリウレタンエラストマーの項で例示されたポリイソシアネート類及びポリオール類などが挙げられる。
【００６９】
ポリウレタンプレポリマーとしては、例えば、前記ポリイソシアネート類の多量体、前記ポリイソシアネート類のビウレット変性多量体、前記ポリイソシアネート類と前記ポリオール類とのアダクト体、前記ポリオール類に対して過剰量の前記ポリイソシアネート類を反応させて得られたポリウレタンプレポリマーなどが挙げられる。これらのプレポリマーは、単独で又は二種以上組み合わせて使用できる。
【００７０】
好ましいポリウレタンプレポリマーは、例えば、前記ポリイソシアネート類の多量体（三量体、五量体、七量体など）、前記ポリイソシアネート類のビウレット多量体（ビウレット変性体）、前記ポリイソシアネート類とポリオール類（グリセリン、トリメチロールプロパンなどのトリオール類）とのアダクト体、前記ジイソシアネートとポリエステルポリオールとのポリウレタンプレポリマー、前記ジイソシアネートとポリエーテルポリオールとのポリウレタンプレポリマー、特に、前記ジイソシアネートとポリエーテルポリオール又はポリエステルポリオールとのポリウレタンプレポリマーなどが好ましい。
【００７１】
活性水素原子を有する（メタ）アクリレートとしては、例えば、２−ヒドロキシエチル（メタ）アクリレート、２−ヒドロキシプロピル（メタ）アクリレートなどのヒドロキシＣ２−６アルキル（メタ）アクリレート、２−ヒドロキシ−３−メトキシプロピル（メタ）アクリレートなどのヒドロキシアルコキシＣ２−６アルキル（メタ）アクリレート、ペンタエリスリトールトリ（メタ）アクリレート、ジペンタエリスリトールポリ（メタ）アクリレートなどが挙げられる。
【００７２】
ウレタン（メタ）アクリレートの１分子中における（メタ）アクリロイル基の数は、２個以上であればよく、機械的強度などの点から、例えば、２〜８個、好ましくは２〜６個、さらに好ましくは２〜４個（特に３〜４個）程度である。
【００７３】
特に、ウレタン（メタ）アクリレートは、耐候性などの安定性及び柔軟性に優れる点から、脂肪族ウレタン（メタ）アクリレート、例えば、脂肪族ジイソシアネートを用いたポリエステル型ウレタン（メタ）アクリレートであってもよい。
【００７４】
ウレタン（メタ）アクリレートは、ポリイソシアネート類と活性水素原子を有する（メタ）アクリレートとを、通常、イソシアネート基と活性水素原子が略当量となる割合（イソシアネート基／活性水素原子＝０．８／１〜１．２／１程度）で組み合わせて製造される。なお、これらのウレタン（メタ）アクリレートの製造方法について、特開２００８−７４８９１号公報などを参照できる。３官能以上の多官能ウレタン（メタ）アクリレートは、トリメチロールプロパン、ペンタエリスリトール、ジペンタエリスリトールなどのポリオール類を利用して得られたウレタン（メタ）アクリレートであってもよい。
【００７５】
ウレタン（メタ）アクリレートは、しっとり感を調整する目的で、ケイ素を含有していてもよい。特に、ウレタン（メタ）アクリレートとして、シリコーン単位を含有するウレタン（メタ）アクリレートを含んでいてもよい。
【００７６】
ビニル系化合物の重量平均分子量は、特に限定されないが、触感を向上させる点から、ゲルパーミエーションクロマトグラフィ（ＧＰＣ）において、ポリスチレン換算で、５００以上であってもよく、例えば、５００〜１００００、好ましくは６００〜９０００、さらに好ましくは７００〜８０００（特に１０００〜５０００）程度であってもよい。分子量が小さすぎると、触感が低下し、分子量が大きすぎると、成膜性や取り扱い性が低下する。
【００７７】
ビニル系化合物と熱可塑性エラストマーとの割合（重量比）は、前者／後者＝１／９９〜７０／３０程度であり、好ましくは１０／９０〜５０／５０、さらに好ましくは２０／８０〜４５／５５（特に３０／７０〜４０／６０）程度である。熱可塑性エラストマーの割合が少なすぎると、ソフトタッチ感が低下し、多すぎると、しっとりとした触感はあっても、引っ掛かり大きく、タック性が発現する。
【００７８】
（Ｄ）他の添加剤
重合性組成物は、重合開始剤を含んでいてもよい。重合開始剤は、熱重合開始剤（ベンゾイルパーオキサイドなどの過酸化物などの熱ラジカル発生剤）であってもよく、光重合開始剤（光ラジカル発生剤）であってもよい。好ましい重合開始剤は、光重合開始剤である。光重合開始剤としては、例えば、アセトフェノン類又はプロピオフェノン類、ベンジル類、ベンゾイン類、ベンゾフェノン類、チオキサントン類、アシルホスフィンオキシド類などが例示できる。光重合開始剤には、慣用の光増感剤や光重合促進剤（例えば、第三級アミン類など）が含まれていてもよい。光重合開始剤の割合は、ビニル系化合物１００重量部に対して０．１〜２０重量部、好ましくは０．５〜１０重量部、さらに好ましくは１〜８重量部（特に１〜５重量部）程度であってもよい。
【００７９】
重合性組成物は、必要に応じて、さらに慣用の添加剤、例えば、他の粒子、他の熱可塑性ポリマー、安定化剤（酸化防止剤、紫外線吸収剤、耐光安定剤、熱安定化剤など）、難燃剤、難燃助剤、充填剤、可塑剤、耐衝撃改良剤、補強剤、分散剤、帯電防止剤、抗菌剤などを含んでいてもよい。これらの添加剤は、単独で又は二種以上組み合わせて使用できる。
【００８０】
重合性組成物は、塗工性などの点から、さらに溶媒を含んでいるのが好ましい。溶媒は、前記熱可塑性エラストマー及びビニル系化合物の種類及び溶解性に応じて選択でき、少なくとも固形分を均一に溶解できる溶媒であればよい。そのような溶媒としては、例えば、ケトン類、エーテル類、炭化水素類、エステル類、水、アルコール類、セロソルブ類、スルホキシド類、アミド類などが例示できる。これらの溶媒は、単独で又は二種以上組み合わせて使用でき、混合溶媒であってもよい。これらの溶媒のうち、イソプロパノールなどのアルコール類、トルエンなどの芳香族炭化水素類などが汎用される。
【００８１】
重合性組成物は、熱硬化性組成物であってもよいが、短時間で硬化できる光硬化性化合物、例えば、紫外線硬化性化合物、ＥＢ硬化性化合物であってもよい。特に、実用的に有利な組成物は、紫外線硬化性樹脂である。
【００８２】
（Ｅ）ハードコート層の特性
ハードコート層は、微粒子により、適度な凹凸構造が形成されており、表面において、高さ０．７５μｍ以上の凸部の個数が１〜１００個／ｍｍ２程度であってもよく、例えば、３〜５０個／ｍｍ２、好ましくは５〜４５個／ｍｍ２、さらに好ましくは１０〜４２個／ｍｍ２程度であってもよい。高さ０．７５μｍ以上の凸部の個数が少なすぎると、滑らずに引っ掛かり易くなり、多すぎると、かさつき感やざらつき感が発生し易く、透明性も低下する。さらに、用途に応じても選択でき、指で入力するディスプレイでは、高さ０．７５μｍ以上の凸部の個数は、１０〜８０個／ｍｍ２、好ましくは２０〜６０個／ｍｍ２、３０〜５０個／ｍｍ２程度であってもよく、プラスチックペン（例えば、ポリオキシメチレンで形成されたペン）で入力するディスプレイでは、例えば、１〜１０個／ｍｍ２、好ましくは２〜８個／ｍｍ２、さらに好ましくは３〜６個／ｍｍ２程度であってもよい。
【００８３】
また、ハードコート層は、面において、高さ０．３μｍ以上の凸部の個数が１０〜３００個／ｍｍ２程度であってもよく、例えば、５０〜２５０個／ｍｍ２、好ましくは８０〜２４５個／ｍｍ２、さらに好ましくは１００〜２４０個／ｍｍ２程度であってもよい。高さ０．３μｍ以上の凸部の個数が少なすぎると、滑らずに引っ掛かり易くなり、多すぎると、かさつき感やざらつき感が発生し易く、透明性も低下する。
【００８４】
ハードコート層の三次元粗さは、例えば、０．０１〜０．３μｍ、好ましくは０．０２〜０．２５μｍ、さらに好ましくは０．０３〜０．２μｍ（特に０．０４〜０．１５μｍ）程度であってもよい。三次元粗さが小さすぎると、引っ掛かり感が発生しやすく、大きすぎると、かさつき感やざらつき感が発生し易く、透明性も低下し易い。
【００８５】
ハードコート層は、前記凹凸構造により、荷重５０ｇｆ、２０ｍｍ／秒の速度で、室温（例えば、２０〜３０℃）下、人工皮膚で形成された接触子を移動させたときの動摩擦係数（μｋ）が０．１〜５程度であり、好ましくは０．２〜３、さらに好ましくは０．３〜２．５（特に０．５〜２）程度である。動摩擦係数は、所望の触感に応じて前記範囲から選択でき、例えば、しっとり感を向上させる場合は、動摩擦係数を増加させればよい。動摩擦係数が小さすぎると、しっとり感が得られず、大きすぎると、指の引っ掛かりが起こる。なお、動摩擦係数の測定方法としては、詳細には、後述する実施例の方法を利用できる。
【００８６】
ハードコート層の鉛筆硬度（荷重７５０ｇｆ）は、例えば、Ｂ以上であり、好ましくはＨＢ以上、さらに好ましくはＦ〜４Ｈ（特にＦ〜２Ｈ）程度である。ハードコート層の硬度が高すぎると、触感が低下し、低すぎると、ハードコート機能が低下するとともに、引っ掛かり感が発生する。
【００８７】
ハードコート層は、その表面において、微粒子が突出していない領域における微小硬度が、例えば、５０〜３００Ｎ／ｍｍ２、好ましくは６０〜２５０Ｎ／ｍｍ２、さらに好ましくは８０〜２００Ｎ／ｍｍ２（特に１００〜１５０Ｎ／ｍｍ２）程度であってもよい。微小硬度が小さすぎると、引っ掛かり易く、大きすぎると、ソフトタッチ感などの触り心地が低下する。
【００８８】
ハードコート層の厚みは、例えば、１〜１００μｍ、好ましくは３〜７５μｍ、さらに好ましくは５〜５０μｍ（特に１０〜３０μｍ）程度である。
【００８９】
（透明積層フィルムの特性）
本発明の透明積層フィルムは、前述のように、ハードコート層がハードコート機能を有するともに、指の引っ掛かりがなく、触り心地の良い触感を実現できることに加えて、ディスプレイに必要な透明性も保持している。
【００９０】
すなわち、本発明の透明積層フィルムは、ＪＩＳ  Ｋ７１３６に準拠した全光線透過率が７０％以上であってもよく、例えば、８０〜９９．９％、好ましくは８５〜９９．５％、さらに好ましくは８８〜９９％（特に、９０〜９５％）程度である。
【００９１】
さらに、本発明の透明積層フィルムは、防眩性やアンチニュートンリング性を向上できる適度なヘーズを有しており、例えば、ＪＩＳ  Ｋ７１３６に準拠したヘーズが１〜９９％程度の範囲から選択でき、例えば、２〜９５％程度であってもよい。さらに、本発明では、ハードコート層の成分比を調整することにより、ヘーズを調整でき、高度な透明性が要求される用途では、例えば、微粒子の割合を低下させることなどにより、５０％以下に調整してもよく、例えば、３０％以下（例えば、１〜３０％）、好ましくは２〜２５％、さらに好ましくは３〜２０％程度である。高度な透明性が要求されない用途では、ヘーズは、９５％以下（例えば、３０〜９５％）、好ましくは９０％以下（例えば、４０〜９０％）、さらに好ましくは８０％以下（例えば、５０〜８０％）であってもよい。
【００９２】
本発明の透明積層フィルムは、さらに他の機能層、例えば、透明導電層、アンチニュートンリング層、防眩層、光散乱層、反射防止層、偏光層、位相差層などの層と組み合わせてもよい。
【００９３】
本発明の透明積層フィルムは、各種の光学表示装置のディスプレイに利用でき、優れた触感を有するハードコート層が、ディスプレイの最表面に位置するように配設される。前記ハードコート層は、指の引っ掛かりがなく、マルチクリックやフリックを円滑に操作できるため、スマートフォンなどのタッチパネル、特に、ＩＴＯグリッド方式を採用する投影型静電容量方式タッチパネルのディスプレイに適している。
【００９４】
［透明積層フィルムの製造方法］
本発明の透明積層フィルムは、基材フィルムの少なくとも一方の面に重合性組成物を塗布した後、硬化することにより得ることができる。
【００９５】
重合性組成物の塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、重合性組成物は複数回に亘り塗布してもよい。
【００９６】
重合性組成物が有機溶媒を含有する場合など、塗布後は、必要に応じて乾燥を行ってもよい。乾燥は、例えば、４０〜１５０℃、好ましくは５０〜１２０℃、さらに好ましくは６０〜１００℃程度の温度で行ってもよい。
【００９７】
硬化工程において、重合性組成物は、重合開始剤の種類に応じて加熱して硬化させてもよいが、通常、活性エネルギー線を照射することにより硬化できる。活性エネルギー線としては、例えば、放射線（ガンマー線、Ｘ線など）、紫外線、可視光線、電子線（ＥＢ）などが利用でき、通常、紫外線、電子線である場合が多い。
【００９８】
光源としては、例えば、紫外線の場合は、Ｄｅｅｐ  ＵＶ  ランプ、低圧水銀ランプ、高圧水銀ランプ、超高圧水銀ランプ、ハロゲンランプ、レーザー光源（ヘリウム−カドミウムレーザー、エキシマレーザーなどの光源）などを用いることができる。照射光量（照射エネルギー）は、塗膜の厚みにより異なるが、例えば、５０〜１００００ｍＪ／ｃｍ２、好ましくは７０〜７０００ｍＪ／ｃｍ２、さらに好ましくは１００〜５０００ｍＪ／ｃｍ２程度であってもよい。
【００９９】
電子線の場合は、電子線照射装置などの露光源によって、電子線を照射する方法が利用できる。照射量(線量)は、塗膜の厚みにより異なるが、例えば、１〜２００ｋＧｙ（グレイ）、好ましくは５〜１５０ｋＧｙ、さらに好ましくは１０〜１００ｋＧｙ（特に２０〜８０ｋＧｙ）程度である。加速電圧は、例えば、１０〜１０００ｋＶ、好ましくは５０〜５００ｋＶ、さらに好ましくは１００〜３００ｋＶ程度である。
【０１００】
なお、活性エネルギー線の照射は、必要であれば、不活性ガス（例えば、窒素ガス、アルゴンガス、ヘリウムガスなど）雰囲気中で行ってもよい。
【０１０１】
基材フィルムに対するハードコート層の密着性を向上させるために、ハードコート層を表面処理に供してもよい。表面処理としては、慣用の表面処理、例えば、コロナ放電処理、火炎処理、プラズマ処理、オゾンや紫外線照射処理などが挙げられる。基材フィルムは、表面が易接着処理されていてもよい。
【実施例】
【０１０２】
以下に、実施例に基づいて本発明をより詳細に説明するが、本発明はこれらの実施例によって限定されるものではない。実施例及び比較例で得られた透明導電性積層フィルムを以下の項目で評価した。【０１０３】
［触感］
触感は、５名による官能評価により行った。評価方法は、得られた透明積層フィルムのハードコート層を指で軽く押した後、左右に擦ったときの総合的な触感、引っ掛かり感の有無、ざらつき感の有無を評価した。総合的な触感の基準は以下の通りである。なお、指で軽く押した後、左右に擦る（動かす）操作は、殆ど圧力をかけずに、指で軽く表面をなぞる程度の操作を意味し、スマートフォンなどのタッチパネルにおけるフリックと同様の操作であり、触感の総合評価のうち「サラサラ」がフリック操作に最も適している。また、比較例１〜３及び実施例１〜３（表１）の「引っ掛かり感」の評価（有無）のみ、指で強く押した後、左右に擦ったときの引っ掛かり感を評価した。【０１０４】
（総合的な触感の基準）
しっとり…指を動かしたとき、抵抗を感じ、「しっとり」した触感である
サラサラ…指を動かしたとき、抵抗を少し感じ、「さらさら」した触感である
ツルツル…指を動かしたとき、抵抗をあまり感じず、「つるつる」した触感である。【０１０５】
［人工皮膚の摩擦係数］
サンプルを黒色アクリル板（住友化学（株）製「スミペックス」）にＯＣＡテープ（リンテック（株）製「ＮＣＦ−１０２」）を用いて貼り付け、静・動摩擦測定器（トリニティーラボ社製「ハンディートライボマスターＴＬ２０１Ｔｓ」）を用いて、荷重５０ｇ、速度２０ｍｍ／秒の測定条件で摩擦力を測定した。さらに、接触子には、５ｍ厚のスポンジシート（セメダイン社製「すきま用テープＮ−１」）に人工皮膚（ビューラックス社製「バイオスキン」）を貼り付けた接触子を使用した。得られた摩擦力から、静摩擦係数μｓ、平均摩擦係数μｋ、標準偏差を算出した。【０１０６】
［鉛筆硬度］
ＪＩＳ  Ｋ５４００に準拠し、荷重７５０ｇｆで鉛筆硬度を測定した。【０１０７】
［微小硬度］
サンプルに対して、微小硬度計（フィッシャー・インストルメンツ社製）を用いて、測定条件を最大試験荷重３ｍＮ、クリープ時間１０秒に設定して、マルテンス硬さ（ＨＭ）を測定した。【０１０８】
［ヘーズ及び全光線透過率（ＴＰＰ）］
ヘーズメーター（日本電色（株）製、商品名「ＮＤＨ−５０００Ｗ」）を用いて、ＪＩＳ  Ｋ７１３６に準拠して測定した。【０１０９】
［表面粗さ及び凸粒子個数］
（株）菱化システム製「ＶｅｒｔＳｃａｎ２．０」を用いて、サンプルの表面形状を測定し、表面粗さを算出した。さらに、観察画像より、高さ０．７５μｍ以上及び０．３μｍ以上の粒子解析を行い、個数、平均面積を求め、１ｍｍ２当たりの個数を算出した。なお、対物レンズは、５倍のレンズを用いて、視野２５０７μｍ×１８８１μｍの観察を行った。【０１１０】
［ＳＷ耐久性］
スチールウール耐久性試験機を用いて、４００ｇ荷重、直径φ２．５ｃｍのスチールウール♯００００で１０往復し、サンプルの傷の度合いを以下の基準で評価した。【０１１１】
○：傷が見えない
△：１〜２本傷が見える
×：３本以上傷が見える。【０１１２】
［ペン摺動耐久性］
タッチパネル摺動試験機を用いて、５００ｇ荷重、ＮｉｔｅｎｄｏＤＳ（登録商標）用タッチペンで１００００往復し、サンプルの傷の度合いを以下の基準で評価した。【０１１３】
○：傷が見えない
△：１〜２本傷が見える
×：３本以上傷が見える。【０１１４】
［ハードコート層の配合成分］
ウレタンエラストマー：シリコーン変性ポリウレタンエラストマー、大日精化工業（株）製「ダイアロマーＳＰ−３０３５」
ポリウレタン粒子：大日精化工業（株）製「ダイミックビーズＵＣＮ−８０７０ＣＭ」、平均粒径７μｍ、ショアＡ硬度７４
アクリル粒子（５μｍ）：東洋紡績（株）製「ＦＨ−Ｓ００５」、平均粒径５μｍ
アクリル粒子（１０μｍ）：東洋紡績（株）製「ＦＨ−Ｓ０１０」、平均粒径１０μｍ
アクリル粒子（１５μｍ）：東洋紡績（株）製「ＦＨ−Ｓ０１５」、平均粒径１５μｍ
ナイロン粒子：ダイセルエボニック（株）製「ＭＳＰ−１００」、平均粒径５μｍ
シリカ粒子：エボニックデグサジャパン（株）製「ＥＸＰ３６００」、平均粒径５μｍ
ウレタンアクリレート：３官能ウレタンアクリレート、ダイセル・サイテック（株）製「ＫＲＭ８２６４」
６官能アクリレート：６官能アクリル系ＵＶ硬化モノマー、ダイセル・サイテック（株）製「ＤＰＨＡ」
シリコーンアクリレート：シリコーンヘキサアクリレート、ダイセル・サイテック（株）製「ＥＢＥＣＲＹＬ１３６０」
アクリル組成物：アクリル系重合性組成物、サンノプコ（株）製「ノプコキュアＳＨＣ−０１７Ｒ」
開始剤１：光重合開始剤、チバ・ジャパン（株）製「イルガキュア（Ｉｒｇａｃｕｒｅ）１８４」
開始剤２：光重合開始剤、チバ・ジャパン（株）製「イルガキュア（Ｉｒｇａｃｕｒｅ）９０７」。【０１１５】
比較例１〜３及び実施例１〜３
表１に示す樹脂成分、樹脂粒子及び開始剤を、トルエン及びイソプロパノールの混合溶媒に溶解した。この溶液を用いて、ポリエチレンナフタレートフィルム（帝人デュポンフィルム（株）製ＰＥＮフィルム、厚み１２５μｍ）上にワイヤーバー＃３８を用いて流延したのち、６０℃のオーブン内で１分間放置後、コートフィルムを紫外線照射装置（ウシオ電機（株）製、高圧水銀ランプ、紫外線照射量：８００ｍＪ／ｃｍ２）に通して、紫外線硬化処理を行い、塗工膜を硬化させて硬化物層を形成した。得られた透明積層フィルムの触感、動摩擦係数、鉛筆硬度、ヘーズ及び全光線透過率を測定した結果を表１に示す。【０１１６】
【表１】
2012160894.tif 000002
【０１１７】
表１の結果から明らかなように、比較例１及び２の透明積層フィルムでは、引っ掛かりがあり、触感が充分でない。比較例３の透明積層フィルムでは、硬度が低く、ハードコート性が充分でない。これに対して、実施例の透明積層フィルムでは、触感が優れており、かつ適度な硬度を有している。【０１１８】
実施例４〜１０及び比較例４
表２に示す樹脂成分、樹脂粒子及び開始剤を、トルエン及びイソプロパノールの混合溶媒に溶解した。この溶液を用いて、ポリエチレンテレフタレートフィルム（東洋紡績（株）製ＰＥＴフィルム、厚み１２５μｍ）上にワイヤーバー＃３８を用いて流延し、６０℃のオーブン内で１分間放置後、コートフィルムを紫外線照射装置（ウシオ電機（株）製、高圧水銀ランプ、紫外線照射量：８００ｍＪ／ｃｍ２）に通して、紫外線硬化処理を行い、塗工膜を硬化させて硬化物層を形成した。得られた透明積層フィルムの触感、摩擦係数、微小硬度、鉛筆硬度、ヘーズ、全光線透過率、表面粗さ及び凸粒子個数、ＳＷ耐久性、ペン摺動耐久性を測定した結果を表２に示す。【０１１９】
【表２】
2012160894.tif 000003
【０１２０】
表２の結果から明らかなように、実施例の透明積層フィルムは、各種特性に優れており、特に、実施例５、６、９及び１０は、引っ掛かりがなく、触感が優れる上に、他の特性とのバランスも優れている。【０１２１】
実施例４〜１０及び比較例５〜９
表３に示す樹脂成分、樹脂粒子及び開始剤を、トルエン及びイソプロパノールの混合溶媒に溶解した。この溶液を用いて、ＰＥＴフィルム（東洋紡績（株）製、厚み１２５μｍ）上にワイヤーバー＃３８を用いて流延し、６０℃のオーブン内で１分間放置後、コートフィルムを紫外線照射装置（ウシオ電機（株）製、高圧水銀ランプ、紫外線照射量：８００ｍＪ／ｃｍ２）に通して、紫外線硬化処理を行い、塗工膜を硬化させて硬化物層を形成した。得られた透明積層フィルムの触感、摩擦係数、微小硬度、鉛筆硬度、ヘーズ、全光線透過率、表面粗さ及び凸粒子個数、ＳＷ耐久性、ペン摺動耐久性を測定した結果を表３に示す。【０１２２】
比較例１０
市販品として、きもと（株）製「ＫＢフィルムＮ１０」を評価した結果も表３に示す。【０１２３】
【表３】
2012160894.tif 000004
【０１２４】
表３の結果から明らかなように、実施例の透明積層フィルムが各種特性に優れているのに対して、比較例の透明積層フィルムは、触感が十分でない。
【産業上の利用可能性】
【０１２５】
本発明の透明積層フィルムは、各種の光学表示装置のディスプレイに利用でき、例えば、パーソナルコンピューター、テレビ、携帯電話（スマートフォン）、電子ペーパー、遊技機器、モバイル機器、時計、電卓などの電気・電子又は精密機器の表示部において、表示装置（液晶表示装置、プラズマディスプレイ装置、有機又は無機ＥＬ表示装置など）と組み合わせて用いられるタッチパネル（抵抗膜方式タッチパネル、静電容量方式タッチパネルなど）のディスプレイに利用できる。特に、マルチクリックやフリックを円滑に操作できる点から、ＩＴＯグリッド方式を採用する投影型静電容量方式タッチパネルのディスプレイに有用である。
【国際調査報告】
2012160894.tif 000005
2012160894.tif 000006
2012160894.tif 000007
2012160894.tif 000008